(57)【特許請求の範囲】
【請求項１】
環状の中芯および当該中芯の上面と内周面と下面とを覆う外皮を有する包みガスケットであって、前記中芯が充填材を含有するフッ素樹脂からなるフッ素樹脂製ガスケットであり、前記充填材が、平均粒子径が１〜１００μｍである粒子状の充填材であり、前記フッ素樹脂製ガスケットにおける粒子状の充填材の含有率が３〜８０質量％であり、前記粒子状の充填材が炭素系粒子、クレー、シリカ粒子、アルミナ粒子、炭化珪素粒子、ガラス粒子および金属粒子からなる群より選ばれた無機粒子であり、前記外皮が非多孔質フッ素樹脂製外皮であり、当該フッ素樹脂製ガスケットと当該外皮とが融着されて一体化され、当該フッ素樹脂製ガスケットと当該外皮との熱圧着強度が０．５Ｎ／ｍｍ以上であることを特徴とするフッ素樹脂製包みガスケット。
【請求項２】
前記外皮が充填材を含有する請求項１に記載のフッ素樹脂製包みガスケット。
【請求項３】
環状の中芯および当該中芯の上面と内周面と下面とを覆う外皮を有する包みガスケットの製造方法であって、前記中芯として平均粒子径が１〜１００μｍである粒子状の充填材を３〜８０質量％の含有率で含有し、前記粒子状の充填材が炭素系粒子、クレー、シリカ粒子、アルミナ粒子、炭化珪素粒子、ガラス粒子および金属粒子からなる群より選ばれた無機粒子であるフッ素樹脂製ガスケットを用い、前記外皮として非多孔質フッ素樹脂製外皮を用い、当該外皮でフッ素樹脂製ガスケットの上面と内周面と下面とを覆い、当該フッ素樹脂製ガスケットと当該外皮とを熱圧着によって融着させて一体化させ、当該ガスケットと当該外皮との熱圧着強度を０．５Ｎ／ｍｍ以上に調整することを特徴とするフッ素樹脂製包みガスケットの製造方法。
【請求項４】
前記外皮が充填材を含有する請求項３に記載のフッ素樹脂製包みガスケットの製造方法。
【発明の詳細な説明】
【技術分野】
【０００１】
本発明は、フッ素樹脂製包みガスケットに関する。さらに詳しくは、例えば、配管同士の接続部における配管用シール材などとして好適に使用することができるフッ素樹脂製包みガスケットおよびその製造方法に関する。
【背景技術】
【０００２】
耐薬品性に優れたガスケットとして、フッ素樹脂からなるガスケットが提案されている。しかし、フッ素樹脂からなるガスケットは、高温時における応力緩和が大きいという欠点がある。
【０００３】
耐熱性および耐薬品性に優れているガスケットとして、中芯材を有し、当該中芯材の外周がフッ素樹脂フィルムからなる外皮で被覆されている包みガスケットが知られている。当該包みガスケットは、例えば、配管同士の接続部における配管用シール材などとして用いられている。しかし、当該包みガスケットは、配管同士を接続する際に、その外皮が剥離しやすいため、配管などに装着する際の作業性に劣り、外皮と配管との接続部との間隙から配管内の内容物が漏洩するおそれがある。
【０００４】
包みガスケットの外皮の剥離を抑制することができるガスケットとして、環状の芯材と当該芯材を覆うフッ素樹脂製の外皮材とから構成され、前記外皮材が、環状芯材の上面内周面、内周面および底面内周面を連続して覆い、環状芯材の上面および底面に部分的に接合されているガスケットが提案されている（例えば、特許文献１の請求項５参照）。しかし、前記ガスケットには、外皮材が環状芯材の上面および底面に概略線状に縫合によって接合されているため、当該ガスケットを製造するのに煩雑な縫合操作を必要とするのみならず、環状芯材がフッ素樹脂で構成されている場合、当該環状芯材が硬いため、当該環状芯材と外皮材とを縫合することが困難である。そこで、ガスケットの外皮材と環状芯材の上面および底面との縫合を容易にするために、環状芯材の上面および底面に延伸多孔質ポリテトラフルオロエチレンを用いることが提案されているが（例えば、特許文献１の請求項８）、当該ガスケットには多孔質ポリテトラフルオロエチレンが用いられていることから、応力緩和が著しいという欠点がある。
【先行技術文献】
【特許文献】
【０００５】
【特許文献１】特開２００６−２５８２１２号公報
【発明の概要】
【発明が解決しようとする課題】
【０００６】
本発明は、多孔質のフッ素樹脂を使用する必要がなく、環状の中芯と、当該中芯の上面と内周面と下面とを覆う外皮とが縫合によらずに一体化され、応力緩和が小さく、シール性に優れた包みガスケットを提供することを目的とする。また、本発明は、多孔質のフッ素樹脂を使用する必要がなく、また環状の中芯と、当該中芯の上面と内周面と下面とを覆う外皮とが縫合によらずに一体化され、応力緩和が小さく、シール性に優れた包みガスケットを効率よく製造することができる包みガスケットの製造方法を提供することを目的とする。
【課題を解決するための手段】
【０００７】
本発明は、
（１）  環状の中芯および当該中芯の上面と内周面と下面とを覆う外皮を有する包みガスケットであって、前記中芯が充填材を含有するフッ素樹脂からなるフッ素樹脂製ガスケットであり、前記充填材が、平均粒子径が１〜１００μｍである粒子状の充填材であり、前記フッ素樹脂製ガスケットにおける粒子状の充填材の含有率が３〜８０質量％であり、前記粒子状の充填材が炭素系粒子、クレー、シリカ粒子、アルミナ粒子、炭化珪素粒子、ガラス粒子および金属粒子からなる群より選ばれた無機粒子であり、前記外皮が非多孔質フッ素樹脂製外皮であり、当該フッ素樹脂製ガスケットと当該外皮とが融着されて一体化され、当該フッ素樹脂製ガスケットと当該外皮との熱圧着強度が０．５Ｎ／ｍｍ以上であることを特徴とするフッ素樹脂製包みガスケット、
（２）  前記外皮が充填材を含有する前記（１）に記載のフッ素樹脂製包みガスケット、
（３）  環状の中芯および当該中芯の上面と内周面と下面とを覆う外皮を有する包みガスケットの製造方法であって、前記中芯として平均粒子径が１〜１００μｍである粒子状の充填材を３〜８０質量％の含有率で含有し、前記粒子状の充填材が炭素系粒子、クレー、シリカ粒子、アルミナ粒子、炭化珪素粒子、ガラス粒子および金属粒子からなる群より選ばれた無機粒子であるフッ素樹脂製ガスケットを用い、前記外皮として非多孔質フッ素樹脂製外皮を用い、当該外皮でフッ素樹脂製ガスケットの上面と内周面と下面とを覆い、当該フッ素樹脂製ガスケットと当該外皮とを熱圧着によって融着させて一体化させ、当該ガスケットと当該外皮との熱圧着強度を０．５Ｎ／ｍｍ以上に調整することを特徴とするフッ素樹脂製包みガスケットの製造方法、および
（４）  前記外皮が充填材を含有する前記（３）に記載のフッ素樹脂製包みガスケットの製造方法
に関する。
【発明の効果】
【０００８】
本発明によれば、従来のように多孔質のフッ素樹脂を使用する必要がなく、環状の中芯と、当該中芯の上面と内周面と下面とを覆う外皮とが縫合によらずに一体化され、応力緩和が小さく、中芯と外皮との間のシール性に優れた包みガスケットが提供される。また、本発明によれば、多孔質のフッ素樹脂を使用する必要がなく、また環状の中芯と、当該中芯の上面と内周面と下面とを覆う外皮とが縫合によらずに一体化され、応力緩和が小さく、中芯と外皮との間のシール性に優れた包みガスケットを効率よく製造することができる包みガスケットの製造方法が提供される。
【図面の簡単な説明】
【０００９】
【図１】本発明のフッ素樹脂製包みガスケットの一実施態様を示す概略断面図である。
【図２】本発明のフッ素樹脂製包みガスケットの他の一実施態様を示す概略断面図である。
【発明を実施するための形態】
【００１０】
本発明のフッ素樹脂製包みガスケットは、前記したように、環状の中芯および当該中芯の上面と内周面と下面とを覆う外皮を有する包みガスケットであり、前記中芯が充填材を含有するフッ素樹脂からなるフッ素樹脂製ガスケットであり、前記外皮がフッ素樹脂製外皮であり、フッ素樹脂製ガスケットとフッ素樹脂製外皮とが熱圧着されていることを特徴とする。
【００１１】
本発明のフッ素樹脂製包みガスケットは、例えば、フッ素樹脂製外皮でフッ素樹脂製ガスケットの上面と内周面と下面とを覆い、フッ素樹脂製ガスケットとフッ素樹脂製外皮とを熱圧着によって一体化させることによって製造することができる。
【００１２】
環状の中芯として用いられるフッ素樹脂製ガスケットは、充填材を含有するフッ素樹脂で構成される。フッ素樹脂ガスケットは、例えば、フッ素樹脂および充填材を含有するガスケット形成用樹脂組成物を所定形状のシートに成形することによって製造することができる。
【００１３】
フッ素樹脂製ガスケットに用いることができるフッ素樹脂としては、例えば、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）、テトラフルオロエチレン−エチレン共重合体（ＥＴＦＥ）、ポリフッ化ビニリデン（ＰＶＤＦ）、ポリクロロトリフルオロエチレン（ＰＣＴＦＥ）、クロロトリフルオロエチレン−エチレン共重合体（ＥＣＴＦＥ）などが挙げられるが、本発明は、かかる例示のみに限定されるものではない。これらのフッ素樹脂は、それぞれ単独で用いてもよく、２種類以上を併用してもよい。これらのフッ素樹脂のなかでは、ポリテトラフルオロエチレン（ＰＴＦＥ）は、成形性および加工性に優れていることから好ましい。
【００１４】
充填材は、無機充填材と有機充填材とに大別することができる。無機充填材および有機充填材は、それぞれ単独で用いてもよく、併用してもよい。
【００１５】
無機充填材としては、例えば、黒鉛粒子、膨張黒鉛粒子、カーボンブラック粒子、活性炭粒子などの炭素系粒子、タルク、クレー、マイカ粒子、炭酸マグネシウム粒子、炭酸カルシウム粒子、酸化マグネシウム粒子、シリカ粒子、アルミナ粒子、炭化珪素粒子、窒化硅素粒子、窒化硼素粒子、珪酸カルシウム粒子、珪酸アルミニウム粒子、硫酸カルシウム粒子、硫酸バリウム粒子、ガラス粒子、金属粒子などの無機粒子；カーボンナノチューブ、ガラス繊維、炭素繊維、ロックウール、セラミック繊維、ジルコニア繊維などの無機繊維などが挙げられるが、本発明は、かかる例示のみに限定されるものではない。これらの無機充填材は、それぞれ単独で用いてもよく、２種類以上を併用してもよい。
【００１６】
有機充填材としては、例えば、ポリエステル系樹脂粒子、ポリアミド系樹脂粒子、アクリル樹脂系樹脂粒子、ポリスチレン系樹脂粒子、塩化ビニル樹脂系樹脂粒子、酢酸ビニル樹脂系樹脂粒子、フェノール樹脂系樹脂粒子、エポキシ樹脂系樹脂粒子、シリコーン系樹脂粒子、ポリウレタン系樹脂粒子、ポリフェニレンサルファイド（ＰＰＳ）粒子などの樹脂粒子；アラミド繊維、フッ素樹脂繊維、ポリエステル繊維、ナイロン繊維、アクリル樹脂繊維、ポリオレフィン繊維などの樹脂繊維などが挙げられるが、本発明は、かかる例示のみに限定されるものではない。これらの有機充填材は、それぞれ単独で用いてもよく、２種類以上を併用してもよい。
【００１７】
粒子状の充填材の平均粒子径は、特に限定されないが、フッ素樹脂製ガスケットの機械的強度を向上させる観点から、好ましくは１μｍ以上、より好ましくは２μｍ以上、さらに好ましくは３μｍ以上であり、フッ素樹脂製ガスケットの応力緩和性を向上させる観点から、好ましくは１００μｍ以下、より好ましくは８０μｍ以下、さらに好ましくは３０μｍ以下である。粒子状の充填材の平均粒子径は、コールターカウンター法で測定したときの体積平均粒子径を意味する。前記コールターカウンター法は、充填材を懸濁させた電解質を細孔（アパチャ−）に通過させ、そのときに充填材の体積に比例して発生する電圧パルスの変化を読み取って粒子径を測定する方法であり、電圧パルスの高さを１つずつ計測することにより、充填材の体積分布ヒストグラムが得られる。
【００１８】
繊維状の充填材の繊維長は、特に限定されないが、通常、フッ素樹脂製ガスケットの機械的強度および応力緩和性を向上させる観点から、好ましくは１５ｍｍ以下、より好ましくは３〜１０ｍｍである。
【００１９】
フッ素樹脂製ガスケットにおける充填材の含有率は、フッ素樹脂製ガスケットの機械的強度を向上させる観点から、好ましくは３質量％以上、より好ましくは５質量％以上、さらに好ましくは１０質量％以上であり、フッ素樹脂製ガスケットの応力緩和性を向上させる観点から、好ましくは８０質量％以下、より好ましくは７５質量％以下、さらに７０質量％以下である。
【００２０】
フッ素樹脂製ガスケットには、本発明の目的が阻害されない範囲内で、例えば、テルペン樹脂、テルペン−フェノール樹脂、クマロン樹脂、クマロン−インデン樹脂、ロジンなどの粘着性付与剤、紫外線吸収剤、酸化防止剤、顔料などの着色剤などが適量で含まれていてもよい。
【００２１】
フッ素樹脂製ガスケットの原料として用いられるガスケット形成用樹脂組成物は、フッ素樹脂、充填材、必要により、加工助剤、添加剤などを任意の順序で一度に、または少量ずつ複数回に分けて均一な組成を有するように混合することによって調製することができる。なお、均一な組成を有するガスケット形成用樹脂組成物を得るために、ガスケット形成用樹脂組成物に加工助剤を過剰量で添加し、十分に撹拌した後に、過剰の加工助剤を、例えば、濾過、揮散などの手段によって除去してもよい。
【００２２】
フッ素樹脂製ガスケットは、例えば、ガスケット形成用樹脂組成物を押出成形などにより、所定形状のシートに成形することによって製造することができる。得られたフッ素樹脂製ガスケットは、必要により、常温で放置するか、あるいは適宜加熱することにより、当該フッ素樹脂製ガスケットに含まれている加工助剤などを揮散除去することができる。
【００２３】
また、フッ素樹脂製ガスケットは、フッ素樹脂の融点以上の温度で加熱することによって焼成することができる。フッ素樹脂製ガスケットの加熱温度は、フッ素樹脂の種類によって異なるので一概には決定することができないが、フッ素樹脂製ガスケット全体を均一に焼成する観点およびフッ素樹脂の分解を回避する観点から、通常、３４０〜３７０℃程度であることが好ましい。
【００２４】
以上のようにして得られるフッ素樹脂製ガスケットは、そのままの状態で用いてもよく、あるいは所望の形状に裁断した後に用いてもよい。
【００２５】
フッ素樹脂製ガスケットの厚さは、応力緩和が小さく、シール性に優れた包みガスケットを得る観点から、好ましくは０．５〜５ｍｍ、より好ましくは１〜３ｍｍである。
【００２６】
本発明のフッ素樹脂製包みガスケットでは、環状の中芯としてフッ素樹脂製ガスケットが用いられ、当該フッ素樹脂製ガスケットの上面と内周面と下面とを覆うための外皮としてフッ素樹脂製外皮が用いられている。
【００２７】
前記フッ素樹脂製外皮に用いられるフッ素樹脂としては、例えば、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）、テトラフルオロエチレン−エチレン共重合体（ＥＴＦＥ）、ポリフッ化ビニリデン（ＰＶＤＦ）、ポリクロロトリフルオロエチレン（ＰＣＴＦＥ）、クロロトリフルオロエチレン−エチレン共重合体（ＥＣＴＦＥ）などが挙げられるが、本発明は、かかる例示のみに限定されるものではない。これらのフッ素樹脂は、それぞれ単独で用いてもよく、２種類以上を併用してもよい。これらのフッ素樹脂のなかでは、ポリテトラフルオロエチレン（ＰＴＦＥ）は、成形性および加工性の観点から好ましい。
【００２８】
なお、フッ素樹脂製外皮には、応力緩和が小さく、シール性に優れた包みガスケットを得る観点から、充填材が含有されていてもよい。
【００２９】
充填材としては、前記フッ素樹脂製ガスケットに用いられる無機充填材および有機充填材と同様のものを例示することができる。無機充填材および有機充填材は、それぞれ単独で用いてもよく、併用してもよい。
【００３０】
フッ素樹脂製外皮における充填材の含有率は、フッ素樹脂製外皮の機械的強度を向上させる観点から、好ましくは５質量％以上、より好ましくは１０質量％以上、さらに好ましくは１５質量％以上であり、フッ素樹脂製外皮の応力緩和性を向上させる観点から、好ましくは３０質量％以下、より好ましくは２５質量％以下、さらに好ましくは２０質量％以下である。
【００３１】
フッ素樹脂製外皮には、フッ素樹脂製ガスケットと同様に、本発明の目的が阻害されない範囲内で、例えば、テルペン樹脂、テルペン−フェノール樹脂、クマロン樹脂、クマロン−インデン樹脂、ロジンなどの粘着性付与剤、紫外線吸収剤、酸化防止剤、顔料などの着色剤などが適量で含まれていてもよい。
【００３２】
フッ素樹脂製外皮の厚さは、フッ素樹脂製ガスケットと当該フッ素樹脂製外皮とを一体化させ、応力緩和が小さく、シール性に優れた包みガスケットを得る観点から、好ましくは５０〜６００μｍ、より好ましくは１００〜４００μｍである。
【００３３】
フッ素樹脂製外皮は、例えば、所定の大きさを有するフッ素樹脂製スリーブを旋盤などで切削することによって製造することができる。より具体的には、フッ素樹脂製外皮は、例えば、所定厚さを有する円筒状のフッ素樹脂製スリーブの外周面の所定位置に切削バイトを当てて切削し、フッ素樹脂製ガスケットの形状に対応する溝部を形成することによって得ることができる。前記操作によって得られるフッ素樹脂製外皮は、フッ素樹脂製ガスケットの上面と内周面と下面とを覆う形状を有する。
【００３４】
また、本発明においては、フッ素樹脂製外皮としてフッ素樹脂製シートを用いることができる。フッ素樹脂製外皮としてフッ素樹脂製シートを用いる場合、リング状のフッ素樹脂製シートでフッ素樹脂製ガスケットの上面と内周面と下面とを覆うことにより、後述する図２に示される断面形状を有するフッ素樹脂製包みガスケットを得ることができる。
【００３５】
本発明のフッ素樹脂製包みガスケットは、例えば、フッ素樹脂製ガスケットの形状に対応する溝部を有するフッ素樹脂製外皮を用い、当該フッ素樹脂製外皮の溝部にフッ素樹脂製ガスケットを装着した後、フッ素樹脂製ガスケットとフッ素樹脂製外皮とを熱圧着することによって製造することができる。フッ素樹脂製ガスケットとフッ素樹脂製外皮との熱圧着の程度は、フッ素樹脂製ガスケットとフッ素樹脂製外皮とが強固に一体化する程度であることが好ましい。
【００３６】
フッ素樹脂製ガスケットとフッ素樹脂製外皮との熱圧着は、例えば、２枚の加熱プレートの間にフッ素樹脂製外皮の溝部にフッ素樹脂製ガスケットを装着したものを挟み、当該加熱プレートを加熱し、押圧することによって行なうことができる。
【００３７】
フッ素樹脂製ガスケットとフッ素樹脂製外皮との熱圧着する際の加熱温度は、フッ素樹脂製ガスケットおよびフッ素樹脂製外皮に用いられるフッ素樹脂の種類などによって異なるので一概には決定することができないが、フッ素樹脂製ガスケットとフッ素樹脂製外皮とを強固に一体化させるとともにフッ素樹脂の熱劣化を抑制する観点から、前記フッ素樹脂の融点〜当該フッ素樹脂の分解温度の範囲内であることが好ましく、前記フッ素樹脂の融点よりも１０℃高い温度〜当該フッ素樹脂の分解温度よりも１０℃低い温度の範囲内であることがより好ましく、前記フッ素樹脂の融点よりも１５℃高い温度〜当該フッ素樹脂の分解温度よりも１５℃低い温度の範囲内であることがさらに好ましい。例えば、フッ素樹脂としてポリテトラフルオロエチレンを用いる場合、フッ素樹脂製ガスケットとフッ素樹脂製外皮との熱圧着する際の加熱温度は、３２７℃（ポリテトラフルオロエチレンの融点）〜３７０℃（ポリテトラフルオロエチレンの分解温度）の範囲内の温度であることが好ましく、３３７〜３７０℃であることがより好ましく、３５０〜３７０℃であることがさらに好ましい。
【００３８】
フッ素樹脂製ガスケットとフッ素樹脂製外皮とを熱圧着する際の圧力は、フッ素樹脂製ガスケットとフッ素樹脂製外皮とを熱圧着する際の加熱温度、加熱時間などによって異なるので一概には決定することができないことから、フッ素樹脂製ガスケットとフッ素樹脂製外皮とが強固に一体化され、フッ素樹脂製ガスケットおよびフッ素樹脂製外皮に変形や変質が生じない範囲内で適宜調整することが好ましい。通常、フッ素樹脂製ガスケットとフッ素樹脂製外皮との熱圧着する際の圧力は、フッ素樹脂製ガスケットとフッ素樹脂製外皮とを強固に一体化させるとともに、フッ素樹脂製ガスケットおよびフッ素樹脂製外皮に変形や変質が生じないようにする観点から、好ましくは０．０３〜０．２ＭＰａ、より好ましくは０．０８〜０．１２ＭＰａである。
【００３９】
フッ素樹脂製ガスケットとフッ素樹脂製外皮とを熱圧着させるとき、フッ素樹脂製外皮がフッ素樹脂製ガスケットの上面および下面で熱圧着される面積は、それぞれ、フッ素樹脂製ガスケットとフッ素樹脂製外皮とを強固に一体化させる観点から、フッ素樹脂製外皮がフッ素樹脂製ガスケットの上面および下面で接触している部分の面積の１０〜１００％であることが好ましい。
【００４０】
フッ素樹脂製ガスケットとフッ素樹脂製外皮との熱圧着を数カ所に分けて行なう場合、フッ素樹脂製ガスケットとフッ素樹脂製外皮とが熱圧着される箇所は、等間隔ではなく、偏在していてもよい。しかし、フッ素樹脂製ガスケットとフッ素樹脂製外皮とを均一に一体化させる観点から、フッ素樹脂製ガスケットおよびフッ素樹脂製外皮の周端部で４〜８カ所にて等間隔でフッ素樹脂製ガスケットとフッ素樹脂製外皮とが熱圧着されていることが好ましい。
【００４１】
以上のようにしてフッ素樹脂製ガスケットとフッ素樹脂製外皮とを熱圧着させることにより、フッ素樹脂製ガスケットとフッ素樹脂製外皮とが一体化したフッ素樹脂製包みガスケットを得ることができる。
【００４２】
以下に、本発明のフッ素樹脂製包みガスケットの一実施態様の概略断面図を図１に示すが、本発明は、当該実施態様のみに限定されるものではない。
【００４３】
図１に示されるフッ素樹脂製包みガスケットにおいて、中芯として充填材を含有するフッ素樹脂からなるフッ素樹脂製ガスケット１が用いられている。フッ素樹脂製ガスケット１の周囲には、フッ素樹脂製ガスケット１の上面と内周面と下面とを覆うようにフッ素樹脂製外皮２が形成されている。フッ素樹脂製ガスケット１とフッ素樹脂製外皮２とは、両者の接触面で熱圧着によって一体化されている。
【００４４】
図１に示されるフッ素樹脂製包みガスケットでは、環状溝３が形成されている。環状溝３は、必ずしも形成されていなくてもよい。なお、環状溝３には、必要により、フッ素樹脂製ガスケット１とフッ素樹脂製外皮２とを接着するための接着剤（図示せず）が充填されていてもよく、充填材（図示せず）が充填されていてもよい。また、環状溝３内の気体や液体などをフッ素樹脂製包みガスケットの外部に排出するために、環状溝３とフッ素樹脂製包みガスケットの外部とは、径方向に連通する貫通孔で接続されていてもよい。
【００４５】
図１に示されるフッ素樹脂製包みガスケットでは、環状溝３が形成されているので、例えば、フッ素樹脂製包みガスケットをフランジ間で締付け、配管内に高圧ガスを通気することによって使用したとき、当該高圧ガスは、フッ素樹脂製外皮２を透過し、環状溝３の内圧が高くなることがある。このとき、フランジの開放時に環状溝３内のガスがフッ素樹脂製ガスケット１とフッ素樹脂製外皮２との境界面を介して外部に吹き抜けるおそれがある。
【００４６】
これに対して、フッ素樹脂製ガスケットとフッ素樹脂製外皮とを強固に熱圧着させ、フッ素樹脂製ガスケットとフッ素樹脂製外皮との熱圧着強度を０．５Ｎ／ｍｍ以上となるように調整した場合には、フッ素樹脂製包みガスケットの環状溝３内のガスがフッ素樹脂製ガスケット１とフッ素樹脂製外皮２との境界面を介して外部に吹き抜けることを抑制することができる。なお、フッ素樹脂製ガスケットとフッ素樹脂製外皮との熱圧着強度は、以下の実施例に記載の方法に準じて測定したときの値である。また、環状溝３に接着剤、充填材などをあらかじめ充填しておいた場合には、環状溝３内に高圧ガスが含浸することを防止することができるので、フランジの開放時に環状溝３内からガスがフッ素樹脂製包みガスケットの外部に吹き抜けることを防止することができる。
【００４７】
また、環状溝３内の気体や液体などをフッ素樹脂製包みガスケットの外部に排出するために、環状溝３とフッ素樹脂製包みガスケットの外部とは、径方向に連通する貫通孔で接続されていてもよい。このように貫通孔を形成させた場合には、当該貫通孔を介し、環状溝３内に存在している気体や液体などを随時フッ素樹脂製包みガスケットの外部に排出することができる。
【００４８】
また、環状溝３内の気体や液体などをフッ素樹脂製包みガスケットの外部に排出するために、例えば、２〜４枚程度の複数枚のガスケットを重ね合せることによってフッ素樹脂製ガスケット１を形成させてもよい。このように複数枚のガスケットを重ね合せることによってフッ素樹脂製ガスケット１を形成させた場合には、重ね合わされたガスケットの接触面を介し、環状溝３内の気体や液体などを随時フッ素樹脂製包みガスケットの外部に排出することができる。この場合、重ね合わされるガスケットの接触面には、環状溝３内の気体や液体などを効率よくフッ素樹脂製包みガスケットの外部に排出するための溝や凹凸などが設けられていてもよい。
【００４９】
図２は、本発明のフッ素樹脂製包みガスケットの他の一実施態様を示す概略断面図である。図２に示されるフッ素樹脂製包みガスケットは、図１に示されるフッ素樹脂製包みガスケットと同様に、中芯として充填材を含有するフッ素樹脂からなるフッ素樹脂製ガスケット１が用いられており、フッ素樹脂製ガスケット１の上面と内周面と下面とを覆うようにフッ素樹脂製外皮２が形成されている。フッ素樹脂製ガスケット１とフッ素樹脂製外皮２とは、両者の接触面で熱圧着によって一体化されている。
【００５０】
図１に示されるフッ素樹脂製包みガスケットで形成されている環状溝３の断面形状は三角形であるのに対し、図２に示されるフッ素樹脂製包みガスケットで形成されている環状溝３の断面形状は四角形である点で両者は相違しているが、図２に示されるフッ素樹脂製包みガスケットは、他の点において図１に示されるフッ素樹脂製包みガスケットと同様であればよい。また、フッ素樹脂製包みガスケットに形成されている環状溝３の断面形状は、図１に示される三角形および図２に示される四角形以外に、半円形であってもよく、本発明は、当該環状溝３の断面形状によって限定されるものではない。
【００５１】
以上のように構成される本発明のフッ素樹脂製包みガスケットは、中芯として充填材を含有するフッ素樹脂からなるフッ素樹脂製ガスケットが用いられているので、耐久性に優れており、応力緩和が小さいという利点を有する。また、フッ素樹脂製ガスケットの樹脂成分がフッ素樹脂であることから、当該フッ素樹脂製ガスケットが劣化しがたいので、当該フッ素樹脂製ガスケットの劣化によって配管内の内容物が漏出することを防止することができる。
【００５２】
また、本発明のフッ素樹脂製包みガスケットは、フッ素樹脂製ガスケットとフッ素樹脂製外皮とがいずれも実質的に同一のフッ素樹脂で形成されているので、フッ素樹脂製ガスケットとフッ素樹脂製外皮とが熱圧着によって強固に一体化することから、フッ素樹脂製外皮がフッ素樹脂製ガスケットから剥離することを防止することができる。
【００５３】
さらに、本発明のフッ素樹脂製包みガスケットは、フッ素樹脂製ガスケットとフッ素樹脂製外皮とが熱圧着によって一体化されているので、フッ素樹脂製ガスケットとフッ素樹脂製外皮とが滑ることを防止することができる。また、本発明のフッ素樹脂製包みガスケットは、フッ素樹脂製ガスケットとフッ素樹脂製外皮とが熱圧着されていないフッ素樹脂製包みガスケットと対比して、配管などに対するシール性に優れており、さらにフッ素樹脂製外皮の圧壊が生じがたいという利点を有する。
【００５４】
したがって、本発明のフッ素樹脂製包みガスケットは、従来のように多孔質のフッ素樹脂を使用する必要がなく、応力緩和が小さいので、例えば、配管同士の接続部における配管用シール材などとして好適に使用することができる。
【実施例】
【００５５】
次に本発明を実施例に基づいてさらに詳細に説明するが、本発明はかかる実施例のみに限定されるものではない。
【００５６】
実施例１
充填材としてクレー粉末〔昭和ＫＤＥ（株）製、品番：ＮＫ−３００、平均粒子径：１０μｍ〕を用い、ガスケットにおけるクレー粉末の含有率が６０質量％となるように、当該クレー粉末とポリテトラフルオロエチレン（ＰＴＦＥ）ファインパウダー〔ダイキン工業（株）製、品番：Ｆ１０４〕とを混合し、得られた混合物１３５０ｇと炭化水素系有機溶媒〔エクソンモービル（有）製、商品名：アイソパーＧ〕２５０ｇとをニーダーで５分間混合した後、ダイの開口部のサイズが３００ｍｍ×２０ｍｍの押出機で押し出すことにより、プリフォームを作製した。
【００５７】
次に、ロール速度が６ｍ／ｍｉｎに、ロールの温度が４０℃に調整された二軸ロール（ロールの直径：７００ｍｍ、ロールの間隔：２０ｍｍ）、二軸ロール（ロールの直径：７００ｍｍ、ロールの間隔：１０ｍｍ）、二軸ロール（ロールの直径：７００ｍｍ、ロールの間隔：５ｍｍ）および二軸ロール（ロールの直径：７００ｍｍ、ロールの間隔：３ｍｍ）に、前記で得られたプリフォームを順次通過させることにより、厚さ３ｍｍのシートを作製した。
【００５８】
前記で得られたシートを室温（約２５℃）の雰囲気中で２４時間放置することによってシートに含まれている溶媒を揮散除去した後、このシートを電気炉内に入れ、３５０℃で３時間焼成することにより、ＪＩＳ  １０Ｋ  １００Ａのガスケット寸法を有するフッ素樹脂製ガスケットを得た。
【００５９】
前記で得られたフッ素樹脂製ガスケットに、図１に示される断面形状を有し、厚さが０．４ｍｍのフッ素樹脂（ポリテトラフルオロエチレン）製外皮を装着し、当該外皮が装着されたフッ素樹脂製ガスケットを３５０℃に加熱した平坦な２枚の金属プレートの間に挟み、０．１ＭＰａの圧力で１０分間加熱し、フッ素樹脂製ガスケットの全面にフッ素樹脂製外皮を融着させることにより、フッ素樹脂製包みガスケットを作製した。
【００６０】
次に、前記で得られたフッ素樹脂製包みガスケットに対し、以下の条件で熱サイクル試験を行なったところ、シール可能内圧は２．５ＭＰａ以上であったことから、前記で得られたフッ素樹脂製包みガスケットは、シール性に優れていることが確認された。
【００６１】
〔熱サイクル試験〕
フッ素樹脂製包みガスケットを２つの炭素鋼（Ｓ２５Ｃ）製のフランジ間に装着し、合金鋼（ＳＮＢ７）製のボルトでガスケット締付け面圧が２５ＭＰａとなるように締付けることにより、供試体を作製した。前記で得られた供試体を室温から加熱し、２００℃の温度で４８時間保持し、室温に冷却する一連の操作を１サイクルとする熱サイクル試験を３サイクル行なった後、水没法にてフッ素樹脂製包みガスケットとフランジとの間から漏洩した空気量が１．７×１０-4Ｐａ・ｍ3／ｓとなるのに要するシール可能面圧を０．５ＭＰａ刻みで上昇させて測定した。
【００６２】
実施例２
実施例１において、フッ素樹脂製ガスケットにおけるクレー粉末の含有率が１０質量％となるように調整したこと以外は、実施例１と同様にしてフッ素樹脂製包みガスケットを作製した。
【００６３】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００６４】
実施例３
実施例１において、フッ素樹脂製ガスケットにおけるクレー粉末の含有率が２０質量％となるように調整したこと以外は、実施例１と同様にしてフッ素樹脂製包みガスケットを作製した。
【００６５】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００６６】
実施例４
実施例１において、フッ素樹脂製ガスケットにおけるクレー粉末の含有率が４０質量％となるように調整したこと以外は、実施例１と同様にしてフッ素樹脂製包みガスケットを作製した。
【００６７】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００６８】
実施例５
実施例１において、フッ素樹脂製ガスケットにおけるクレー粉末の含有率が５０質量％となるように調整したこと以外は、実施例１と同様にしてフッ素樹脂製包みガスケットを作製した。
【００６９】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００７０】
実施例６
実施例１において、充填材としてガラス粒子（平均粒子径：３０μｍ）を用い、フッ素樹脂製ガスケットにおける充填材（ガラス粒子）の含有率が２０質量％となるように調整したこと以外は、実施例１と同様にしてフッ素樹脂製包みガスケットを作製した。
【００７１】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００７２】
実施例７
実施例１において、充填材としてガラス粒子（平均粒子径：１００μｍ）を用い、フッ素樹脂製ガスケットにおける充填材（ガラス粒子）の含有率が２０質量％となるように調整したこと以外は、実施例１と同様にしてフッ素樹脂製包みガスケットを作製した。
【００７３】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００７４】
実施例８
実施例１において、充填材としてガラス粒子の代わりに炭化ケイ素粒子（平均粒子径：５０μｍ）を用い、フッ素樹脂製ガスケットにおける充填材（炭化ケイ素粒子）の含有率を１０質量％に調整したこと以外は、実施例１と同様にしてフッ素樹脂製包みガスケットを作製した。
【００７５】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００７６】
実施例９
実施例１において、充填材としてガラス粒子の代わりにアルミナ粒子（平均粒子径：５０μｍ）を用い、フッ素樹脂製ガスケットにおける充填材（アルミナ粒子）の含有率を１０質量％に調整したこと以外は、実施例１と同様にしてフッ素樹脂製包みガスケットを作製した。
【００７７】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００７８】
実施例１０
実施例１において、充填材としてガラス粒子の代わりにシリカ粒子（平均粒子径：５０μｍ）を用い、フッ素樹脂製ガスケットにおける充填材（シリカ粒子）の含有率を１０質量％に調整したこと以外は、実施例１と同様にしてフッ素樹脂製包みガスケットを作製した。
【００７９】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００８０】
実施例１１
実施例１において、フッ素樹脂製ガスケットの面積の１０％（融着率：１０％）にフッ素樹脂製外皮を融着させたこと以外は、実施例１と同様にしてフッ素樹脂製包みガスケットを作製した。
【００８１】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００８２】
実施例１２
実施例１において、フッ素樹脂製ガスケットの面積の５％（融着率：５％）にフッ素樹脂製外皮を融着させたこと以外は、実施例１と同様にしてフッ素樹脂製包みガスケットを作製した。
【００８３】
次に、前記で得られたフッ素樹脂製包みガスケットの熱サイクル試験を実施例１と同様にして行なったところ、シール可能内圧は１．５ＭＰａであったことから、前記で得られたフッ素樹脂製包みガスケットは、シール性に優れていることが確認された。
【００８４】
実施例１３
実施例１において、フッ素樹脂製外皮として、図１に示される断面形状を有し、厚さが０．４ｍｍのフッ素樹脂製外皮〔ガラス繊維（繊維長：５μｍ）の含有率：２０質量％〕を用いたこと以外は、実施例１と同様にしてフッ素樹脂製包みガスケットを作製した。
【００８５】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００８６】
実施例１４
実施例１において、フッ素樹脂製外皮として、図１に示される断面形状を有し、厚さが０．４ｍｍのフッ素樹脂製外皮〔炭素繊維（繊維長：５μｍ）の含有率：３０質量％〕を用いたこと以外は、実施例１と同様にしてフッ素樹脂製包みガスケットを作製した。
【００８７】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００８８】
実施例１５
実施例１において、フッ素樹脂製外皮として、図１に示される断面形状を有し、厚さが０．４ｍｍのフッ素樹脂製外皮〔ガラス繊維（繊維長：５μｍ）と炭素繊維（繊維長：５μｍ）との混合繊維の含有率：１５質量％〕を用いたこと以外は、実施例１と同様にしてフッ素樹脂製包みガスケットを作製した。
【００８９】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００９０】
実施例１６
実施例１において、フッ素樹脂製外皮として、図１に示される断面形状を有し、厚さが０．４ｍｍのフッ素樹脂製外皮〔銅−錫合金粒子（平均粒子径：１０μｍ）の含有率：３０質量％）〕を用いたこと以外は、実施例１と同様にしてフッ素樹脂製包みガスケットを作製した。
【００９１】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００９２】
実施例１７
実施例１において、フッ素樹脂製外皮として、図１に示される断面形状を有し、厚さが０．４ｍｍのフッ素樹脂製外皮〔炭素繊維（繊維長：５μｍ）の含有率：１０質量％〕を用いたこと以外は、実施例１と同様にしてフッ素樹脂製包みガスケットを作製した。
【００９３】
次に、前記で得られたフッ素樹脂製包みガスケットの熱サイクル試験を実施例１と同様にして行なったところ、シール可能内圧は２．５ＭＰａ以上であったことから、前記で得られたフッ素樹脂製包みガスケットは、シール性に優れていることが確認された。
【００９４】
比較例１
実施例１において、フッ素樹脂製ガスケットに充填材を使用しなかったこと以外は、実施例１と同様にしてフッ素樹脂製包みガスケットを作製した。
【００９５】
次に、前記で得られたフッ素樹脂製包みガスケットの熱サイクル試験を実施例１と同様にして行なったところ、シール可能内圧は１ＭＰａであったことから、前記で得られたフッ素樹脂製包みガスケットは、シール性に劣っていることが確認された。
【００９６】
以上の結果から、各実施例で得られたフッ素樹脂製包みガスケットは、充填材を含有するフッ素樹脂製ガスケットが用いられているので、応力緩和が小さいことから、優れたシール性が維持されることがわかる。
【００９７】
実施例１８
充填材としてクレー粉末〔昭和ＫＤＥ（株）製、品番：ＮＫ−３００、平均粒子径：１０μｍ〕を用い、ガスケットにおけるクレー粉末の含有率が６０質量％となるように、当該クレー粉末とポリテトラフルオロエチレン（ＰＴＦＥ）ファインパウダー〔ダイキン工業（株）製、品番：Ｆ１０４〕とを混合し、得られた混合物１３５０ｇと炭化水素系有機溶媒〔エクソンモービル（有）製、商品名：アイソパーＧ〕２５０ｇとをニーダーで５分間混合した後、ダイの開口部のサイズが３００ｍｍ×２０ｍｍの押出機で押し出すことにより、プリフォームを作製した。
【００９８】
次に、ロール速度が６ｍ／ｍｉｎに、ロールの温度が４０℃に調整された二軸ロール（ロールの直径：７００ｍｍ、ロールの間隔：２０ｍｍ）、二軸ロール（ロールの直径：７００ｍｍ、ロールの間隔：１０ｍｍ）、二軸ロール（ロールの直径：７００ｍｍ、ロールの間隔：５ｍｍ）および二軸ロール（ロールの直径：７００ｍｍ、ロールの間隔：３ｍｍ）に、前記で得られたプリフォームを順次通過させることにより、厚さ２ｍｍのシートを作製した。
【００９９】
前記で得られたシートを室温（約２５℃）の雰囲気中で２４時間放置することによってシートに含まれている溶媒を揮散除去した後、このシートを電気炉内に入れ、３５０℃で３時間焼成することにより、ＪＩＳ  １０Ｋ  ２５Ａのガスケット寸法を有するフッ素樹脂製ガスケットを得た。
【０１００】
前記で得られたフッ素樹脂製ガスケットに図１に示される断面形状を有し、厚さが０．２ｍｍのフッ素樹脂製外皮を装着し、当該外皮が装着されたフッ素樹脂製ガスケットを３５０℃に加熱した平坦な２枚の金属プレートの間に挟んで加熱することによってフッ素樹脂製ガスケットの全面にフッ素樹脂製外皮を融着させ、表１に示す熱圧着強度を有するフッ素樹脂製包みガスケットを作製した。なお、熱圧着強度は、以下の方法に基づいて測定した。
【０１０１】
〔熱圧着強度の測定方法〕
熱圧着強度の測定には、精密万能試験機〔（株）島津製作所製、商品名：オートグラフＡＧ−５０ＫＮＸ型〕を用いた。
【０１０２】
フッ素樹脂製包みガスケットのフッ素樹脂製外皮の一部（長さ：約１０ｍｍ）を剥がし、剥がしたフッ素樹脂製外皮を精密万能試験機の上チャックに掴持し、ガスケットの剥がした面をしたチャックに掴持し、３０ｍｍ／ｍｉｎの引張速度で引張試験を行ない、１０〜２０ｍｍのチャック間の移動距離における最大荷重（Ｎ）を求め、当該最大荷重（Ｎ）を、フッ素樹脂製外皮を引き剥がした距離（ｍｍ)で除することにより、熱圧着強度（Ｎ／ｍｍ）を求めた。
【０１０３】
次に、前記で得られたフッ素樹脂製包みガスケットの環状溝からのガスの漏出の有無を以下の方法に基づいて評価した。その結果を表１に示す。
【０１０４】
〔ガスの漏出の有無の評価〕
フッ素樹脂製包みガスケットを試験用プラテン（規格：ＪＩＳ  Ｂ２４９０）に装着し、面圧が２０ＭＰａとなるように圧縮荷重を負荷した後、内圧が２．０ＭＰａとなるようにヘリウムガスを負荷し、１時間静置した後、内圧および圧縮荷重を除去した。試験用プラテンからガスケットを取り出し、フッ素樹脂製包みガスケットのフッ素樹脂製外皮とガスケットとの間に環状溝から外部に至る剥がれがあるかどうかを目視にて観察し、以下の評価基準に基づいて評価した。
【０１０５】
なお、フッ素樹脂製包みガスケットのフッ素樹脂製外皮とガスケットとの間に環状溝から外部に至る剥がれが認められたとき、ガスの漏出があると評価した。
（評価基準）
◎：前記剥がれが認められない。
×：前記剥がれが認められる。
【０１０６】
【表１】
0006652321.tif 000002
【０１０７】
実施例１９
実施例１８において、フッ素樹脂製ガスケットのガスケット寸法をＪＩＳ  １０Ｋ  ２５ＡからＪＩＳ  １０Ｋ  ５０Ａに変更したことを除き、実施例１８と同様にしてフッ素樹脂製包みガスケットを作製し、熱圧着強度を調べ、ガスの漏出の有無の評価を行なった。その結果を表２に示す。
【０１０８】
【表２】
0006652321.tif 000003
【０１０９】
実施例２０
実施例１８において、フッ素樹脂製ガスケットのガスケット寸法をＪＩＳ  １０Ｋ  ２５ＡからＪＩＳ  １０Ｋ  １００Ａに変更したことを除き、実施例１８と同様にしてフッ素樹脂製包みガスケットを作製し、熱圧着強度を調べ、ガスの漏出の有無の評価を行なった。その結果を表３に示す。
【０１１０】
【表３】
0006652321.tif 000004
【０１１１】
実施例２１
実施例１８において、フッ素樹脂製ガスケットのガスケット寸法をＪＩＳ  １０Ｋ  ２５ＡからＪＩＳ  １０Ｋ  １５０Ａに変更したことを除き、実施例１８と同様にしてフッ素樹脂製包みガスケットを作製し、熱圧着強度を調べ、ガスの漏出の有無の評価を行なった。その結果を表４に示す。
【０１１２】
【表４】
0006652321.tif 000005
【０１１３】
実施例２２
実施例１８において、フッ素樹脂製ガスケットのガスケット寸法をＪＩＳ  １０Ｋ  ２５ＡからＪＩＳ  １０Ｋ  １７５Ａに変更したことを除き、実施例１８と同様にしてフッ素樹脂製包みガスケットを作製し、熱圧着強度を調べ、ガスの漏出の有無の評価を行なった。その結果を表５に示す。
【０１１４】
【表５】
0006652321.tif 000006
【０１１５】
実施例２３
実施例１８において、フッ素樹脂製ガスケットのガスケット寸法をＪＩＳ  １０Ｋ  ２５ＡからＪＩＳ  １０Ｋ  ２００Ａに変更したことを除き、実施例１８と同様にしてフッ素樹脂製包みガスケットを作製し、熱圧着強度を調べ、ガスの漏出の有無の評価を行なった。その結果を表６に示す。
【０１１６】
【表６】
0006652321.tif 000007
【０１１７】
実施例１８〜２３の結果から、図１に示される断面形状を有し、環状溝が形成されているフッ素樹脂製包みガスケットを用いる場合には、フッ素樹脂製外皮とガスケットとの熱圧着強度が０．５Ｎ／ｍｍ以上となるように調整することにより、フッ素樹脂製包みガスケットの環状溝からのガスの漏出を抑制することができることがわかる。
【符号の説明】
【０１１８】
１    フッ素樹脂製ガスケット
２    フッ素樹脂製外皮
３    環状溝
【図１】
0006652321.tif 000008
【図２】
0006652321.tif 000009